(57)【要約】【課題】抗菌作用が発揮される微生物の種類が多く効率的な抗菌作用を発揮し人体・家畜や環境に悪影響のない抗菌性組成物を含有する家畜用マットを提供する。【解決手段】イミダゾール系の有機系抗菌剤のみから選ばれた２種と、無機系抗菌剤と、からなる抗菌性組成物で、有機系抗菌剤として２−（４−チアゾリル）−１Ｈ−ベンゾイミダゾールと、２−ベンゾイミダゾールカルバミン酸メチルを使用でき、無機系抗菌剤として銀担持リン酸ジルコニウムおよび酸化亜鉛を使用できる。抗菌性組成物とゴムとを混練してシート状に成型する。２種のイミダゾール系の有機系抗菌剤自体および無機系抗菌剤自体の抗菌作用と、これらの併用による相乗効果とにて、低いＭＩＣ値でも格段に広い抗菌スペクトルを示し、良好な家畜の床環境を提供できる。【選択図】なし【特許請求の範囲】
【請求項１】
イミダゾール系の有機系抗菌剤から選ばれた少なくとも２種と、無機系抗菌剤と、を含む抗菌組成物がマット基材に含有された
ことを特徴とした家畜用マット。
【請求項２】
請求項１に記載の家畜用マットであって、
前記抗菌組成物が前記マット基材に塗布および混合のうちの少なくともいずれか一方で含有された
ことを特徴とした家畜用マット。
【請求項３】
請求項１または請求項２に記載の家畜用マットであって、
前記マット基材は、弾性樹脂部材である
ことを特徴とした家畜用マット。
【請求項４】
請求項３に記載の家畜用マットであって、
前記マット基材は、ゴムである
ことを特徴とした家畜用マット。
【請求項５】
請求項１ないし請求項４のいずれかに記載の家畜用マットであって、
前記抗菌組成物は、前記イミダゾール系の有機系抗菌剤から選ばれた２種は、ベンゾイミダゾール環にチアゾリル基を有するものと、ベンゾイミダゾール環にカーバメート基を有するものとである
ことを特徴とした家畜用マット。
【請求項６】
請求項５に記載の家畜用マットであって、
前記ベンゾイミダゾール環にチアゾリル基を有するものは、２−（４−チアゾリル）−１Ｈ−ベンゾイミダゾールであり、
前記ベンゾイミダゾール環にカーバメート基を有するものは、２−ベンゾイミダゾールカルバミン酸メチルである
ことを特徴とした家畜用マット。
【請求項７】
請求項１ないし請求項６のいずれかに記載の家畜用マットであって、
前記無機系抗菌剤は、銀系抗菌剤と酸化亜鉛とのうちの少なくともいずれか一方である
ことを特徴とした家畜用マット。
【請求項８】
請求項７に記載の家畜用マットであって、
前記銀系抗菌剤は、銀を担持したジルコニウムまたはその塩あるいはゼオライトである
ことを特徴とした家畜用マット。
【請求項９】
請求項８に記載の家畜用マットであって、
前記無機系抗菌剤は、前記銀を担持したジルコニウムまたはその塩あるいはゼオライトと前記酸化亜鉛との配合割合が、質量比で１：１〜１：１０である
ことを特徴とした家畜用マット。
【請求項１０】
請求項１ないし請求項９のいずれかに記載の家畜用マットであって、
前記イミダゾール系の有機系抗菌剤と前記無機系抗菌剤との配合割合は、質量比で１：１〜５：１である
ことを特徴とした家畜用マット。
【請求項１１】
請求項１ないし請求項１０のいずれかに記載の家畜用マットであって、
前記抗菌性組成物は、前記マット基材に１０質量ｐｐｍ以上２質量％以下で含有された
ことを特徴とした家畜用マット。
【請求項１２】
イミダゾール系の有機系抗菌剤から選ばれた少なくとも２種と、無機系抗菌剤と、を含む抗菌組成物と弾性樹脂基材とを主成分とし、家畜用家屋の床面に塗布により弾性を有したマット状に形成される
ことを特徴とした家畜用家屋の床面塗料。
【発明の詳細な説明】
【技術分野】
【０００１】
本発明は、有機系抗菌剤および無機系抗菌剤を含有する抗菌性組成物を含有する家畜用マットおよび家畜用家屋の床面塗料に関する。
【背景技術】
【０００２】
細菌などの原核生物、カビ、酵母などの真核生物、さらには藻類などの微生物を除去や忌避する抗菌性組成物として、各微生物に対して２種類以上の薬剤を組み合わせることで、相乗効果が得られることが知られている。すなわち、２種類以上の薬剤を併用することで、抗菌スペクトルが拡大したり、最小生育阻止濃度（ＭＩＣ値：Minimum Inhibitory Concentrationの略）（ｐｐｍ）が各薬剤を単独使用する場合に比して減少したりするといった相乗効果を奏する。そして、異なる種類の薬剤を併用する方法として、有機系抗菌剤および無機系抗菌剤を用いる構成が知られている（例えば、特許文献１参照）。
【０００３】
この特許文献１に記載のものは、銀、銅、亜鉛などの金属成分と、この金属成分以外の無機酸化物とからなり抗菌・防黴・防藻性作用を有する無機酸化物微粒子と、チアゾール系化合物およびイミダゾール系化合物のうちの少なくともいずれか一方の有機系抗菌・防黴・防藻剤と、を含有している。そして、無機酸化物微粒子は、分散性や被処理物の表面色調などに及ぼす影響により、平均粒子径を５００ｎｍ以下としている。また、無機酸化物微粒子の含有量は、併用する効果のために０．００１重量％以上としている。
【０００４】
ところで、抗菌性組成物は、生活環境中に使用されるものであることから、例えば、被処理物に抗菌性組成物を塗布するなどの際に皮膚に付着したり、抗菌性組成物を塗布あるいは含有した成形体に利用者が接触したりしても、かぶれるなどの人体に影響がない薬剤を用いる必要がある。また、抗菌性組成物を塗布あるいは含有した成形体を例えば焼却処理する際に、ダイオキシンなどの有害物質が発生しない薬剤を用いる必要がある。
【０００５】
一方、抗菌性組成物を調製する際や抗菌性組成物を含有する成形体を成形する際などの製造工程において、混合する際の容器や整形時の金型など、製造設備の腐食を生じない薬剤が望ましい。すなわち、製造設備に耐腐食性の材料を用いるなど、製造設備に特別な装置が必要となって製造設備の構築性が低下したりコストが増大したりするなどの不都合が生じない薬剤を対象とすることが望ましい。
【０００６】
また、牛舎や豚舎などの床面には、ゴムやウレタン製の家畜用の床部材が用いられている。これら家畜用の床部材は、牛や豚などの家畜の足を保護したり保温性を高めたりするなどの目的で使用されている。
そして、これら家畜用の床部材として、家畜の疾病予防のために抗菌剤を含有した構成が知られている（例えば、特許文献２，３参照）。
【０００７】
【特許文献１】特開２００４−３３９１０２号公報
【特許文献２】特開２０００−４１５１３号公報
【特許文献３】特開平１０−２４８４２３号公報
【発明の開示】
【発明が解決しようとする課題】
【０００８】
しかしながら、上述した特許文献１に記載のような従来の有機系および無機系を併用して効果を得る抗菌性組成物として、組み合わせによって十分な相乗効果が発揮できず、限られた微生物にのみしか相乗効果が得られない。すなわち、抗菌スペクトルを大きく拡大できない。さらには、抗菌スペクトルが拡大する抗菌性を発揮させるためには、ＭＩＣ値が増大、すなわち添加量が増大し、効率的な抗菌作用が得られないとともに、添加量の増大による成形体の成形性が困難となるなどの不都合も生じるおそれがある。また、２−（ｎ−オクチル）−４−イソチアゾール−３−オン（略称ＯＩＴ）などのアレルギー性物質も用いられている。
また、特許文献２，３に記載の家畜用の床材でも、広い抗菌スペクトルは得られず、特に各種カビのみならず、各種細菌も繁殖し易く、悪臭などの環境への悪影響、さらには家畜の疾病などの家畜自体への悪影響などが生じやすい家畜用の床環境では、十分な抗菌作用が得られず、さらなる家畜用の床環境の改善が望まれている。
【０００９】
本発明の目的は、抗菌作用が発揮される微生物の種類が多く効率的な抗菌作用が得られ人体や環境に影響のなく、家畜に対して良好な床環境を提供できる家畜用マットおよび家畜用家屋の床面塗料を提供する。
【課題を解決するための手段】
【００１０】
本発明に記載の家畜用マットは、イミダゾール系の有機系抗菌剤から選ばれた少なくとも２種と、無機系抗菌剤と、を含む抗菌組成物がマット基材に含有されたことを特徴とする。
この発明では、少なくとも２種のイミダゾール系の有機系抗菌剤と、無機系抗菌剤とを併用しているので、皮膚刺激性が認められず、人体や環境に影響がなく、かつ、相乗効果による低い最小育成素子濃度（ＭＩＣ値）でも格段に広い抗菌スペクトルが得られ、効率よく高い抗菌作用が容易に得られる。特に、少なくとも２種のイミダゾール系の有機抗菌性抗菌剤のみと、無機系抗菌剤とを併用することが、より効率よく高い抗菌性作用が得られるので好ましい。
従来は、抗菌スペクトルを広げるには、化学的に異種な抗菌剤を用いることが必要であるが、本発明では、イミダゾール系単一の抗菌剤の組み合わせにより、著しく広い抗菌スペクトルを達成している。これは、公知知見からは全く予想できない効果である。
なお、本発明において、「抗菌性（抗菌効果）」とは、真菌や細菌などの菌類の生育や繁殖を阻止するといった抗菌効果そのものに加え、防カビ・抗カビ効果や、防藻効果といったものも含むものである。
このように、人体や環境に影響がなく、抗菌スペクトルが広く、高い抗菌作用の抗菌組成物にて、特に細菌やカビなどが発生しやすく、これら細菌やカビによる悪臭、さらには家畜自体に悪影響を与え易い床環境を効率よく改善できる。
【００１１】
そして、本発明では、前記抗菌組成物が前記マット基材に塗布および混合のうちの少なくともいずれか一方で含有された構成とすることが好ましい。
この発明では、マット基材に塗布したり、マット基材を構成する基材に混合してマット状に成形したりするなどにより、家畜が良好に活動・休息できる床環境を提供するための抗菌効果を有するマットの成形が容易で、従来の家畜用のマットの製法を利用でき、容易に家畜用のマットを製造できる。
【００１２】
また、本発明では、前記マット基材は、弾性樹脂部材である構成とすることが好ましい。
この発明では、マット基材として弾性樹脂材料を用いるので、家畜がより良好に活動・休息できる床環境を提供できる。
【００１３】
さらに、本発明では、前記マット基材は、ゴムである構成とすることが好ましい。
この発明では、マット基材として、広く利用され入手・加工が容易なゴムを用いるので、例えば大型の家畜から小型の家畜まで、各種家畜に適度な弾性による良好な活動・休息を容易に提供できるとともに、各種家畜の床材としても損傷しにくく長期間安定して利用でき、安価に提供できる。
【００１４】
また、本発明では、前記抗菌組成物は、前記イミダゾール系の有機系抗菌剤から選ばれた２種は、ベンゾイミダゾール環にチアゾリル基を有するものと、ベンゾイミダゾール環にカーバメート基を有するものとであることが好ましい。
この発明では、イミダゾール系の有機系抗菌剤として、ベンゾイミダゾール環にチアゾリル基を有するものとカーバメート基を有するものとの２種、特に２種のみを併用するので、同一のイミダゾール系でも、人体や環境に影響がなく、かつ、相乗効果による低いＭＩＣ値でも格段に広い抗菌スペクトルが得られるという抗菌作用が容易に得られ、特にこれらの併用により顕著な抗菌性が得られる。したがって、各種細菌やカビが発生し易い家畜用の床材として用いても、優れた抗菌性を示し、良好な床環境を提供できる。
【００１５】
さらに、本発明では、前記ベンゾイミダゾール環にチアゾリル基を有するものは、２−（４−チアゾリル）−１Ｈ−ベンゾイミダゾールであり、前記ベンゾイミダゾール環にカーバメート基を有するものは、２−ベンゾイミダゾールカルバミン酸メチルであることが好ましい。
この発明では、ベンゾイミダゾール環にチアゾリル基を有する２−（４−チアゾリル）−１Ｈ−ベンゾイミダゾールと、カーバメート基を有する２−ベンゾイミダゾールカルバミン酸メチルとの２種を併用するので、特に併用による相乗効果にて顕著な抗菌性が得られる。さらに、これら２−（４−チアゾリル）−１Ｈ−ベンゾイミダゾールと、２−ベンゾイミダゾールカルバミン酸メチルとは、比較的に製造しやすく入手が容易で、既に利用されている材料で安全性が認められたものであることから、容易に利用できる。
【００１６】
また、本発明では、前記無機系抗菌剤は、銀系抗菌剤と酸化亜鉛とのうちの少なくともいずれか一方であることが好ましい。
この発明では、無機系抗菌剤として、イミダゾール系の有機系抗菌剤との相乗効果が得られる銀系抗菌剤と酸化亜鉛とのうちの少なくともいずれか一方を用いるので、顕著な抗菌性が容易に得られる。そして、銀系抗菌剤と酸化亜鉛とを併用することにより、銀系抗菌剤および酸化亜鉛自体による抗菌作用とともに、これら同一の無機系抗菌剤でも併用することで抗菌作用の相乗効果も得られ、より顕著な抗菌性が容易に得られる。
【００１７】
さらに、本発明では、前記銀系抗菌剤は、銀を担持したジルコニウムまたはその塩あるいはゼオライトであることが好ましい。
この発明では、銀系抗菌剤として銀を担持したジルコニウムまたはその塩あるいはゼオライトを用いるので、貴金属である銀が抗菌作用を発揮する必要最小限の量となり、効率よく無機系抗菌剤による抗菌作用が得られるとともに有機系抗菌剤との抗菌作用の相乗効果が得られ、コストの低減も容易に図れる。
【００１８】
また、本発明では、前記無機系抗菌剤は、前記銀を担持したジルコニウムまたはその塩あるいはゼオライトと前記酸化亜鉛との配合割合が、質量比で１：１〜１：１０であることが好ましい。
この発明では、銀を担持したジルコニウムまたはその塩あるいはゼオライトと、酸化亜鉛とを併用するので、同一の無機系抗菌剤でも併用による抗菌作用の相乗効果が得られ、より顕著な抗菌性が得られる。さらに、無機系抗菌剤自体による抗菌作用と、無機系抗菌剤の併用による抗菌作用の相乗効果と、有機系抗菌剤との抗菌作用の相乗効果とが損なわれることなく、貴金属である銀の使用量が低減し、コストの低減がより容易に図れる。そして、銀を担持したジルコニウムまたはその塩あるいはゼオライトと酸化亜鉛との配合割合が、質量比で１：１〜１：１０であることから、抗菌性が損なわれることなく適切に銀の使用量が低減する。
ここで、銀を担持したジルコニウムまたはその塩あるいはゼオライトと酸化亜鉛との配合割合が、質量比で１：１より酸化亜鉛が少なくなると、銀の使用量の低減による十分なコストの低減が得られにくくなる。また、銀の酸化による変色が問題となるおそれもある。一方、質量比で１：１０より酸化亜鉛が多くなると、銀による十分な抗菌作用が得られにくくなるおそれがある。したがって、銀を担持したジルコニウムまたはその塩あるいはゼオライトと酸化亜鉛との配合割合を質量比で１：１〜１：１０とすることが好ましい。
【００１９】
さらに、本発明では、前記イミダゾール系の有機系抗菌剤と前記無機系抗菌剤との配合割合は、質量比で１：１〜５：１であることが好ましい。
この発明では、イミダゾール系の有機系抗菌剤と無機系抗菌剤との配合割合を、質量比で１：１〜５：１とすることで、有機系抗菌剤や無機系抗菌剤自体の抗菌作用とともに、有機系抗菌剤と無機系抗菌剤との併用による顕著な抗菌作用の相乗効果が適切に得られる。
ここで、有機系抗菌剤と無機系抗菌剤との配合割合が、質量比で１：１より有機系抗菌剤が少なくなると、少ないＭＩＣ値での抗菌スペクトルの拡大が得られなくなるおそれがある。一方、質量比で５：１より有機系抗菌剤が多くなると、無機系抗菌剤に比して初期抗菌性能が遅く抗菌性能の持続性が低減しやすい有機系抗菌剤の割合が多くなり、使用当初から長期間に亘って安定した顕著な抗菌性が得られなくなるおそれがある。したがって、ベンゾイミダゾール系の有機系抗菌剤と無機系抗菌剤との配合割合を、質量比で１：１〜５：１とすることが好ましい。
【００２０】
また、本発明では、前記抗菌性組成物は、前記マット基材に１０質量ｐｐｍ以上２質量％以下で含有された構成とすることが好ましい。
この発明では、抗菌性組成物をマット基材に１０質量ｐｐｍ以上２質量％以下、好ましくは５０質量ｐｐｍ以上０．２質量％以下で含有しているので、例えば強度や外観などのマットの特性を損なうことなく顕著な抗菌性を発揮する家畜用の床材を提供できる。
ここで、抗菌性組成物の含有量が１０質量ｐｐｍより少なくなると、少ないＭＩＣ値での抗菌スペクトルの拡大が得られにくくなり、十分な抗菌性を発揮できなくなるおそれがある。一方、抗菌性組成物の含有量が２質量％より多くなると、マットの特性が損なわれたり、成形時における作業性が低下したりするなどの不都合を生じるおそれがある。したがって、抗菌性組成物の含有量を１０質量ｐｐｍ以上２質量％以下、特に５０質量ｐｐｍ以上０．２質量％以下とすることが好ましい。
【００２１】
本発明に記載の家畜用家屋の床面塗料は、イミダゾール系の有機系抗菌剤から選ばれた少なくとも２種と、無機系抗菌剤と、を含む抗菌組成物と弾性樹脂基材とを主成分とし、家畜用家屋の床面に塗布により弾性を有したマット状に形成されることを特徴とする。
この発明では、人体や環境に影響がなく、抗菌スペクトルが広く、高い抗菌作用の抗菌組成物にて、特に細菌やカビなどが発生しやすく、これら細菌やカビによる悪臭、さらには家畜自体に悪影響を与え易い床環境を、家畜用家屋の床面に塗布する簡単な施行で、効率よく改善できる。
【発明を実施するための最良の形態】
【００２２】
以下、本発明の家畜用マットにおける一実施の形態について説明する。
なお、本実施の形態における家畜用マットは、例えば牛、豚、鶏などの畜産を対象とし、牛舎などの家畜用家屋の床面に敷き詰められる構成を例示するが、畜産に限らず、家庭用ペット、動物園など、各種家畜動物を対象とできる。さらには、牛舎などの家畜用家屋の床面に敷き詰める構成に限らず、例えば屋内ペット用のシートとして家屋の床面の一部に敷物のように利用するなどしてもよい。
【００２３】
〔家畜用マットの構成〕
家畜用マットは、例えば、家畜用家屋の床面に敷き詰められるシート状に形成されている。そして、家畜用マットは、例えば、周縁部に、家畜用の家屋の床面にアンカ固定するためのアンカ固定用孔が適宜設けられている。このアンカ固定用孔は、例えば鳩目などの金属製の環状部材が開口縁に設けられて、アンカ固定による開口縁の損傷などを防止する構成となっている。なお、アンカ固定に限らず、ねじ止め、さらには接着剤にて貼り付けるなど、床面に対する固定方法はいずれの方法を利用できる。
また、家畜用マットは、家畜用家屋の床面に対向する面に下面凹凸部が設けられ、家畜用家屋の床面に敷き詰めた状態での上面に上面凹凸部が設けられている。下面凹凸部は、特段の形状の制限はないが、家畜から加わる荷重により凹凸が弾性変形して、より弾性変形に抗する幅広い反発力を家畜に作用して家畜への衝撃を和らげる形状が好ましい。上面凹凸部は、例えば家畜用マットの水洗により表面が濡れている場合でも、家畜が滑ってしまう不安定な状態が生じない滑り止めとして機能する形状が好ましい。なお、家畜用マットの上面に、上面凹凸部に代えて、滑り止めとしての例えば短毛の人工芝のような起毛状の層を設けるなどしてもよい。
【００２４】
そして、家畜用マットは、例えばゴムやポリウレタン系樹脂などの比較的に大きな弾性を有する弾性樹脂材料を基材として、抗菌性組成物が適宜配合されて略均一組成に混合・混練され、公知の各種成形方法を用いてシート状に成形されたものである。基材としては、牛や豚などの比較的に体重が重い家畜を対象とする場合、家畜の体重により裂けるなどの損傷が生じにくく、比較的にマット状の成形方法が確立しており、材料も広く流通して入手しやすいゴムが特に好ましい。
なお、弾性は、樹脂材料自体の特性に限られるものではなく、例えば樹脂材料を微細発泡させて大きな弾性を付与する構成としてもよい。微細発泡させた構成では、保温性も付与できる点で好ましい。そして、公知の成形方法としては、例えば、射出成形法、押出成形法、ブロー成形法、インフレーション成形法などが例示できる。
また、家畜用マットは、詳細は後述する抗菌性組成物を１０質量ｐｐｍ以上２質量％以下で含有することが好ましく、５０質量ｐｐｍ以上０．２質量％以下で含有することが特に好ましい。
ここで、抗菌性組成物の含有量が１０質量ｐｐｍより少なくなると、十分な抗菌性を発揮できなくなるおそれがある。一方、抗菌性組成物の含有量を２質量％より多くしても、家畜用の床材として抗菌性能はほとんど変化がない一方、例えば成形体となる抗菌性樹脂シートの強度が低下したり、表面の平滑性などの外観が損なわれるなどの特性に影響を及ぼしたり、成形時における作業性や成形性などが低下したりするなどの不都合を生じるおそれがある。このように、必要最小限の含有量で十分な抗菌性を発揮させつつ、抗菌性組成物の含有量の増大によるコストの増大を抑えるため、抗菌性組成物の含有量を１０質量ｐｐｍ以上２質量％以下、特に５０質量ｐｐｍ以上０．２質量％以下にすることが好ましい。
【００２５】
（抗菌性組成物）
家畜用マットに含有される抗菌性組成物は、イミダゾール系の有機系抗菌剤のみから選ばれた２種と、無機系抗菌剤と、を含有するもので、特にイミダゾール系の有機系抗菌剤のみから選ばれた２種と、無機系抗菌剤と、のみからなるものが好ましい。
この抗菌性組成物は、後述する表２ないし表７に示す微生物である菌類（真菌類、細菌類、藻類など）に対して、低いＭＩＣ値でも抗菌効果を奏し格段に広い抗菌スペクトルを示す。
すなわち、ＭＩＣ値を５０ｐｐｍ以下と厳しいレベルとしても、真菌類２１４種、細菌類１３１種、藻類２７種（現時点で確認済み）を示す。
【００２６】
イミダゾール系の有機系抗菌剤としては、例えばベンゾイミダゾールカルバミン酸化合物、イオウ原子含有ベンゾイミダゾール化合物、ベンゾイミダゾールの環式化合物誘導体などが例示できる。
【００２７】
ベンゾイミダゾールカルバミン酸化合物としては、１Ｈ−２−ベンゾイミダゾールカルバミン酸メチル、１−ブチルカルバモイル−２−ベンゾイミダゾールカルバミン酸メチル、６−ベンゾイル−１Ｈ−２−ベンゾイミダゾールカルバミン酸メチル、６−（２−チオフェンカルボニル）−１Ｈ−２−ベンゾイミダゾールカルバミン酸メチルなどが例示できる。
イオウ原子含有ベンゾイミダゾール化合物としては、１Ｈ−２−チオシアノメチルチオベンゾイミダゾール、１−ジメチルアミノスルフォニル−２−シアノ−４−ブロモ−６−トリフロロメチルベンゾイミダゾールなどが例示できる。
ベンゾイミダゾールの環式化合物誘導体としては、２−（４−チアゾリル）−１Ｈ−ベンゾイミダゾール、２−（２−クロロフェニル）−１Ｈ−ベンゾイミダゾール、２−（１−（３，５−ジメチルピラゾリル））−１Ｈ−ベンゾイミダゾール、２−（２−フリル）−１Ｈ−ベンゾイミダゾールなどが例示できる。
【００２８】
そして、イミダゾール系の有機抗菌剤としては、イミダゾール系の有機系抗菌剤のみから選ばれた少なくとも２種のみを併用する。同一のイミダゾール系でも、異なる２種を併用することにより、微生物に対して抗菌作用の相乗効果が得られ、特に、ベンゾイミダゾール環にチアゾリル基を有するものと、ベンゾイミダゾール環にカーバメート基を有するものと、を使用することが、顕著な相乗効果が得られることから好ましい。
チアゾリル基としては、例えば２−チアゾリル、４−チアゾリル、５−チアゾリルなどが例示できる。また、カーバメート基としては、このカーバメート基における炭化水素基が、例えば、メチル、エチル、ｎ−２プロピル、ｉｓｏ−プロピル、などのアルキル基が好ましく、特にメチル基あるいはエチル基を有するものが特に好ましい。
具体的には、チアゾリル基を有するものとして、２−（４−チアゾリル）−１Ｈ−ベンゾイミダゾール（チアベンダゾール：Thiabendazole(ＴＢＺ)）などが例示できる。また、カーバメート基を有するものとして、メチル−２−ベンゾイミダゾールカルバミン酸メチル（カルベンダジム：Carbendazim(ＢＣＭ)）、エチル−２−ベンゾイミダゾールカルバミン酸メチルなどが例示できる。特に、２−（４−チアゾリル）−１Ｈ−ベンゾイミダゾールと、２−ベンゾイミダゾールカルバミン酸メチルとは、熱的安定性が比較的に高く、特に樹脂成形体として利用することが容易であり、また例えばグレープフルーツやオレンジ、バナナなどの防かび剤（食品添加物）としても既に利用され、人体への影響が比較的に小さい材料として確認されたものであることから、特に好ましい。
【００２９】
そして、これらイミダゾール系の有機系抗菌剤はハロゲンを含まないため、抗菌性組成物や抗菌性成形体である抗菌性樹脂シートを例えば焼却処理した場合であってもダイオキシンなどの有害物質が生成せず、環境への影響がなく好ましい。また、抗菌性組成物を樹脂材料に含有させて抗菌性樹脂シートを成形する場合に成形金型などの製造ラインにおける金属部品を腐食するなどの不都合が生じず、製造設備に特別な材料を用いた装置が不要で製造設備の簡略化や製造性の向上、装置コストの低減なども容易に得ることができるので好ましい。
また、これらイミダゾール系の有機系抗菌剤は実質的に水に不溶であるため、例えば雨露に曝されるなどの使用条件でも流れ落ちて長期間安定した抗菌性を提供できなくなるなどの不都合がない。さらに、樹脂材料と良好に混合されて抗菌性を有した成形体を提供することが容易となり、汎用性の向上も容易に図ることができる。
【００３０】
一方、無機系抗菌剤としては、亜酸化銅、銅粉、チオシアン酸銅、炭酸銅、塩化銅、硫酸銅、酸化亜鉛、硫酸亜鉛、硫酸ニッケル、銅−ニッケル合金などの無機金属化合物や、リン酸ジルコニウム、金属を担持したゼオライト、またはその塩であるリン酸ジルコニウムなどを使用することができる。特に、金属として銀または銅を担持したリン酸ジルコニウムが好ましく、より好ましくは抗菌性の高い銀系抗菌剤である銀を担持したリン酸ジルコニウムを使用する。なお、銀系抗菌剤としては、担持した形態に限らず、金属単体の銀なども対象とすることができる。
銀や銅といった金属を担持したリン酸ジルコニウムやゼオライトは、人体への安全性に優れ、抗菌速度も速く抗菌性能に優れているとともに、リン酸ジルコニウムやゼオライトに貴金属である銀を担持させることによるコストの低減などが得られるために好ましい。
特に、銀担持リン酸ジルコニウムやゼオライトを利用する場合、酸化亜鉛を併用することがより好ましい。銀担持リン酸ジルコニウムと酸化亜鉛との併用により、銀担持リン酸ジルコニウム自体および酸化亜鉛自体の抗菌作用とともに、同一の無機系である無機系抗菌剤でも併用による抗菌作用の相乗効果が得られ、より顕著な抗菌性が得られることから好ましい。さらに、酸化亜鉛との併用により、銀担持リン酸ジルコニウムやゼオライトの含有量を低減でき、貴金属である銀の使用量の低減によりコストの低減も容易に得られるので好ましい。また、銀の酸化による変色を防ぐこともできる。
【００３１】
そして、抗菌性組成物は、イミダゾール系の有機系抗菌剤と無機系抗菌剤との配合割合を、質量比で１：１〜５：１、特に２：１とすることが好ましい。
ここで、有機系抗菌剤と無機系抗菌剤との配合割合が質量比で１：１より有機系抗菌剤が少なくなると、少ないＭＩＣ値での抗菌スペクトルの拡大が得られなくなるおそれがある。一方、質量比で５：１より有機系抗菌剤が多くなると、無機系抗菌剤に比して初期抗菌性能が遅く抗菌性能の持続性が低減しやすい有機系抗菌剤の割合が多くなり、使用当初から長期間に亘って安定した顕著な抗菌性が得られなくなるおそれがある。このことから、ベンゾイミダゾール系の有機系抗菌剤と無機系抗菌剤との配合割合を、質量比で１：１〜５：１とし、有機系抗菌剤や無機系抗菌剤自体の抗菌作用とともに、有機系抗菌剤と無機系抗菌剤との併用による顕著な抗菌作用の相乗効果を適切に発揮させることが好ましい。
【００３２】
また、イミダゾール系の有機系抗菌剤として、２−（４−チアゾリル）−１Ｈ−ベンゾイミダゾールと、２−ベンゾイミダゾールカルバミン酸メチルとを併用する場合、これらの配合割合を質量比で１：１〜５：１とすることが好ましい。
ここで、２−（４−チアゾリル）−１Ｈ−ベンゾイミダゾールと、２−ベンゾイミダゾールカルバミン酸メチルとの配合割合が質量比で１：１より２−（４−チアゾリル）−１Ｈ−ベンゾイミダゾールが少なくなる、あるいは５：１より２−（４−チアゾリル）−１Ｈ−ベンゾイミダゾールが多くなると、低いＭＩＣ値で抗菌作用を示す抗菌スペクトルの数が減少、すなわち抗菌性組成物の添加量が増大するおそれがある。このことから、２−（４−チアゾリル）−１Ｈ−ベンゾイミダゾールと、２−ベンゾイミダゾールカルバミン酸メチルとの配合割合を質量比で１：１〜５：１とすることが好ましい。
【００３３】
さらに、無機系抗菌剤として、銀を担持したリン酸ジルコニウムやゼオライトと酸化亜鉛とを併用する場合、これらの配合割合を質量比で好ましくは１：１〜１：１０、より好ましくは約１：２とする。
ここで、銀担持リン酸ジルコニウムやゼオライトと酸化亜鉛との配合割合が質量比で１：１より酸化亜鉛が少なくなると、貴金属である銀の使用量の低減による十分なコストの低減が得られにくくなる。また、銀の酸化による変色も防止できる。一方、質量比で１：１０より酸化亜鉛が多くなると、銀による十分な抗菌作用が得られにくくなって、抗菌性組成物の添加量が増大するおそれがある。このことから、銀担持リン酸ジルコニウムやゼオライトと酸化亜鉛との配合割合を質量比で１：１〜１：１０として、併用による顕著な抗菌作用の相乗効果を適切に発揮させることが好ましい。
【００３４】
〔実施の形態の作用効果〕
このような本発明の家畜用マットによれば、ハロゲン基を有さず皮膚刺激性が認められない少なくとも２種のイミダゾール系の有機系抗菌剤と、無機系抗菌剤とを併用しているので、有機系抗菌剤と無機系抗菌剤との併用による相乗効果に加え、同一のイミダゾール系でも２種の有機系抗菌剤、特に２種のみを併用することによる相乗効果を得ることができる。
このため、仮に抗菌性組成物が家畜の飼育者の皮膚や家畜の表皮に付着したり、抗菌性組成物を含有する成形体である家畜用マットに家畜や飼育者、製造者が接触したりしても、かぶれるなどの人体・家畜に影響がなく、また焼却処理などの際にダイオキシンなどの有害物質が発生せず、環境汚染を良好に抑制でき、人体・家畜や環境に影響がなく安全性に優れた良好な抗菌作用を提供できる。さらに、２種のイミダゾール系の有機系抗菌剤自体および無機系抗菌剤自体の抗菌作用とともに、単独では繁殖を阻止できなかった菌類に対しても、有機系抗菌剤および無機系抗菌剤の併用による相乗効果の抗菌性を示し、低いＭＩＣ値でも格段に広い抗菌スペクトルが得られ、１０質量ｐｐｍ以上２質量％以下の極めて少ない含有量でも効率よく高い抗菌作用を容易に得ることができる。したがって、特に細菌やカビなどが発生しやすく、これら細菌やカビによる悪臭、さらには家畜自体に悪影響を与え易い床環境でも、敷き詰める簡単な施行で細菌やカビなどの微生物の発生を防止して悪臭や家畜の疾病などを防止でき、効率よく良好な家畜用の床環境を提供できる。さらには、少ない含有量でも高い抗菌作用が得られるので、コストの増大を抑制できるとともに、製造性が損なわれる不都合も防止できる。
【００３５】
そして、抗菌性組成物のイミダゾール系の有機系抗菌剤として、ベンゾイミダゾール環にチアゾリル基を有するものとカーバメート基を有するものとの２種を併用するので、同一のイミダゾール系でも、人体や環境に影響がなく、かつ、相乗効果による低いＭＩＣ値でも格段に広い抗菌スペクトルが得られるという抗菌作用が容易に得られ、特にこれらの併用により顕著な抗菌性が得られる。
特に、ベンゾイミダゾール環にチアゾリル基を有する２−（４−チアゾリル）−１Ｈ−ベンゾイミダゾールと、カーバメート基を有する２−ベンゾイミダゾールカルバミン酸メチルとの２種を併用するので、併用による相乗効果にて顕著な抗菌性を発揮できる。さらに、これら２−（４−チアゾリル）−１Ｈ−ベンゾイミダゾールおよび２−ベンゾイミダゾールカルバミン酸メチルは、比較的に製造しやすく入手が容易で、既に利用されている材料で安全性が認められたものであることから、容易に利用でき、汎用性を向上できる。
また、抗菌性組成物の無機系抗菌剤として、イミダゾール系の有機系抗菌剤との相乗効果が得られる銀担持リン酸ジルコニウムと酸化亜鉛とのうちの少なくともいずれか一方を用いるので、顕著な抗菌性が容易に得られる。特に、銀担持リン酸ジルコニウムと酸化亜鉛とを併用することにより、銀担持リン酸ジルコニウム自体および酸化亜鉛自体による抗菌作用とともに、これら同一系である無機系抗菌剤でも、併用することで抗菌作用の相乗効果も得られ、より顕著な抗菌性を発揮できる。また、銀担持リン酸ジルコニウムと酸化亜鉛との併用により、抗菌性を損なうことなく、貴金属である銀の使用量を低減でき、コストをより容易に低減できる。
さらに、高い抗菌性を示す銀の使用形態として、リン酸ジルコニウムに銀を担持させた形態としている。このため、必要最小限の量で貴金属である銀による抗菌作用を発揮でき、無機系抗菌剤による抗菌作用および有機系抗菌剤との抗菌作用の相乗効果を効率よく発揮でき、コストをより容易に低減できる。
【００３６】
また、本発明の家畜用マットによれば、マット基材となる弾性樹脂材料に混合してシート状に成形しているので、家畜が良好に活動・休息できる床環境を提供するための抗菌効果を有するマットの成形が、従来の家畜用のマットの製法を利用でき、容易に製造できる。さらには、家畜からの衝撃や洗浄などにより表面が摩耗などしても、抗菌効果は損なわれず、長期間安定した良好な床環境を提供できる。
特に、マット基材として弾性樹脂材料を用いるので、家畜の活動・休息時の衝撃を和らげ、より良好に活動・休息できる床環境を提供できる。
また、弾性樹脂材料として広く利用され入手・加工が容易なゴムを用いることにより、例えば大型の家畜から小型の家畜まで、各種家畜に適度な弾性による良好な活動・休息を容易に提供できるとともに、体重が比較的に重い大型の家畜である牛や豚などでも、裂けるなどの損傷が生じにくく長期間安定して床材として機能でき、シート状の加工方法も確立しており製造が容易で、安価に提供できる。
さらに、本発明の家畜用マットによれば、下面凹凸部および上面凹凸部を設けている。このため、家畜への衝撃のさらなる低減や、滑り止めによる家畜へのストレス防止、さらには家畜の怪我の防止が得られ、より良好な床環境を提供できる。
【００３７】
〔実施の形態の変形例〕
なお、以上に説明した態様は、本発明の一態様を示したものであって、本発明は、前記した実施形態に限定されるものではなく、本発明の目的および効果を達成できる範囲内での変形や改良が、本発明の内容に含まれるものであることはいうまでもない。また、本発明を実施する際における具体的な構造および形状などは、本発明の目的および効果を達成できる範囲内において、他の構造や形状などとしても問題はない。
【００３８】
すなわち、本発明の家畜用マットとして、弾性樹脂材料に抗菌性組成物を混合してシート状に成形したが、例えば弾性樹脂材料をシート状に成形したマット基材に抗菌性組成物を塗布してもよい。この構成によれば、抗菌性組成物の使用量を低減でき、コストを低減でき、安価に提供できる。なお、塗工としては、スプレーコーティング、ナイフコーティング、グラビアコーティング、フローコーティング、ダイコーティング、コンマコーティングなどの各種コーティング方法や、スクリーン印刷、パッド印刷、オフセット印刷などの各種印刷方法を利用できる。
また、シート状に形成したが、例えば下面および上面をゴム層として間によりポリウレタンなどの低反発の弾性樹脂層を設けた多層構造や、内部のみに発泡若しくは空洞部分を設けて表面は比較的に硬質で衝撃による損傷を防止しつつ内部の発泡や空洞により好適な弾性を付与するようにしてもよい。
【００３９】
さらに、成形品として説明したが、例えば、本発明の抗菌性組成物を含有する弾性樹脂材料を家畜用家屋の床面に直接塗布して、床用面に弾性および高い抗菌性を有する層を設ける構成としてもよい。この場合の塗工についても、上述したように、各種コーティング方法や印刷方法を利用できる。
そして、マット基材としては、抗菌性組成物のみを含有する構成に限らず、繊維強化プラスチック（Fiber Reinforced Plastic：ＦＲＰ）、ガラスファイバや樹脂ファイバ、インクなどの顔料など、機能干渉せずに独立して機能する添加部材を加えてもよい。
【００４０】
また、イミダゾール系の有機系抗菌剤としては、２−（４−チアゾリル）−１Ｈ−ベンゾイミダゾールと、２−ベンゾイミダゾールカルバミン酸メチルとに限らず、上述した各種ベンゾイミダゾール系の組成物を組み合わせた構成として適用することができる。
さらに、各配合割合についても、利用部位や用途などに対応して適宜設定することができる。
【００４１】
その他、本発明の実施における具体的な構造および形状などは、本発明の目的を達成できる範囲で他の構造等としてもよい。
【実施例】
【００４２】
以下、実施例および比較例などを挙げて、本発明をより具体的に説明するが、本発明は実施例などの内容に何ら限定されるものではない。
【００４３】
〔実験１〕
（実施例１および比較例１，２）
表１に記載される処方の各成分を混合して、実施例１および比較例１，２の抗菌性組成物を調製した。
なお、比較例１の構成は、実施例１において無機系抗菌剤を配合せず、各成分を等量（１／２）ずつ混合したものである。また、比較例２の構成は、実施例１において有機系抗菌剤を配合せず、実施例１における無機系抗菌剤の各成分と同一の成分にて適宜配合したものである（銀担持リン酸ジルコニウム３３質量％、酸化亜鉛６７質量％）。
【００４４】
（抗菌性組成物の処方）
【表１】
2009065913.tif 000002
【００４５】
（試験方法）
抗菌性組成物の抗菌性能試験を実施した。
抗菌性能試験としては、実施例１および比較例１，２で得られた抗菌性組成物について、下記の試験方法に従って最小生育阻止濃度（ＭＩＣ値：ｐｐｍ）を測定し、抗菌性能を評価した。
【００４６】
(１)抗菌性組成物を所定の濃度（１０００ｐｐｍ、１００ｐｐｍ、５０ｐｐｍなど）となるように、ジメチルスルホキシドで希釈して抗菌剤懸濁液を調製した。
(２)９ｃｍシャーレに、１２１℃で２０分オートクレーブ殺菌した寒天培地を９ｍｌ流し込み、(１)で調製した抗菌剤懸濁液を１ｍｌ添加して攪拌した。そして、シャーレを室温で放置して、寒天培地を固化させた。
(３)また、別途、１×１０6ＣＦＵ／ｍｌとなるように試験菌株を希釈して、この試験菌株と４０℃で保温した減菌済０．９％寒天培地５ｍｌとを混合して、試験菌株含有寒天溶液を調製した。
(４)(２)の寒天培地上に(３)で調製した試験菌株含有寒天溶液を重層して、固化させた。インキュベータ内にて、真菌は２７℃、７２時間培養後、また、細菌は３０℃、２４時間培養後それぞれ生育を確認した。このうち、試験菌が生育しない培地の中でもっとも抗菌性組成物の濃度の低いものを最低生育阻止濃度（ＭＩＣ値：ｐｐｍ）とした。結果を表２〜表７に示す。
【００４７】
【表２】
2009065913.tif 000003
（結果：真菌類（１））
【００４８】
【表３】
2009065913.tif 000004
（結果：真菌類（２））
【００４９】
【表４】
2009065913.tif 000005
（結果：真菌類（３））
【００５０】
【表５】
2009065913.tif 000006
（結果：細菌類（１））
【００５１】
【表６】
2009065913.tif 000007
（結果：細菌類（２））
【００５２】
【表７】
2009065913.tif 000008
（結果：藻類）
【００５３】
通常、固形分への添加濃度は、ＭＩＣ値の１００倍以上であることから、経済性を考慮すると、本実施例ではＭＩＣ値を５０ｐｐｍと定義した。
すなわち、社団法人繊維評価技術協議会の定義（規格値）は８００ｐｐｍ以下ならば抗菌剤として合格レベルであるが、８００ｐｐｍの１００倍では８質量％配合することとなり、経済性や、抗菌性成形物あるいは抗菌性溶液としての物性的にも影響が生じるおそれがある。
上述したように、表２ないし表７に示す結果からわかるように、実施例１の抗菌性組成物はいずれの試験菌類（真菌類、細菌類、藻類）に対しても、ＭＩＣ値が５０ｐｐｍ以下であり、極めて低い濃度で多くの各種試験菌類の増殖を阻止することができた。このように、実施例１の抗菌性組成物が幅広い抗菌スペクトルを有し、幅広い菌類に対しても効果的に対応することが可能であることが確認できた。
【００５４】
〔実験２〕
（実施例２〜６、比較例３）
本発明の家畜用マットを作製し、抗菌性について比較評価した。
実施例２〜６として、天然ゴム１７質量％、合成ゴム３９質量％、カーボンブラック２８質量％、プロセスオイル１４質量％、加硫促進剤２質量％の割合で配合した原料を、１３０℃で加熱溶解した。そして、この溶解したゴムに、実施例１の抗菌性組成物を表１１に示す含有量で配合し、加圧ニーダー（株式会社鈴鹿エンジニアリング製）で８分間混練し、シート状に分出した後、プレス成型機（株式会社鈴鹿エンジニアリング製）により１６０℃で加圧プレスし、縦寸法２０ｃｍ、横寸法２０ｃｍ、厚さ寸法３ｍｍに成型し、試料となる抗菌性ゴムマットを作製した。
比較例３として、実施例１の抗菌性組成物を混合せずにプレス成型して得られたゴムマットを用いた。
【００５５】
（評価方法）
（１）無機塩培地の調製
表８に示す無機塩培地を調製し、これを１２１℃で２０分間オートクレーブ殺菌後、苛性ソーダ水溶液（ＮａＯＨ水溶液）によりｐＨが６．０〜６．５となるように調整した。
【００５６】
【表８】
2009065913.tif 000009
（無機塩培地）
【００５７】
（２）混合胞子液の調製
以下の表９に示した菌株からなるカビの胞子を減菌水に懸濁させ、ろ過して濃度が約１×１０6ｃｅｌｌ／ｍｌの混合胞子液を調製した。なお、胞子の懸濁には、ラウリル硫酸ナトリウムを用いて分散を行うようにした。
【００５８】
【表９】
2009065913.tif 000010
（菌株の種類）
【００５９】
（３）（１）で調製した無機塩培地に（２）で調製した混合胞子液をまいた後、上から家畜用のマットとして作製した実施例２〜６および比較例３をそれぞれのせた後、温度を２８℃、湿度を８５％ＲＨ以上とした状態で２８日間カビを培養させた。そして、カビの生育状況を目視で確認し、表１０に示す判定基準を用いて評価した。その結果を表１１に併せて示す。
【００６０】
【表１０】
2009065913.tif 000011
（判定基準）
【００６１】
【表１１】
2009065913.tif 000012
（評価結果）
【００６２】
この表１１に示すように、本発明の家畜用マットである抗菌性ゴムマットは、実施例２の抗菌性組成物を５質量ｐｐｍと極少量で含有させても、抗菌作用が認められ、実施例５の０．１質量％含有したものでは、カビの発育は全く認められなかった。
【００６３】
〔実験３〕
（実施例７，８、比較例４）
実施例１の抗菌性組成物を０．０２質量％（実施例７）、０．１質量％（実施例８）でそれぞれ配合し、実験２と同様な方法で、縦寸法１８０ｃｍ、横寸法９０ｃｍ、厚さ寸法３０ｍｍにプレス成型し、抗菌性ゴムマットを作製した。また、比較例４として、抗菌性組成物を混有させずに同様にプレス成型して得られたゴムマットを用いた。
【００６４】
（評価方法）
抗菌性の評価方法および判定基準は、ＪＩＳ  Ｚ２８０１に準拠し、指示細菌として大腸菌、黄色ブドウ球菌を用いた。
その結果を、表１２に示す。
【００６５】
【表１２】
2009065913.tif 000013
（結果）
【００６６】
この表１２に示すように、抗菌性組成物が０．０２質量％（実施例７）、０．１質量％（実施例８）と少ない含有量でも、大腸菌および黄色ブドウ球菌の２種類の細菌に対して良好な抗菌効果が認められた。
【００６７】
〔実験３〕
（実施例９，１０、比較例５）
実施例１の抗菌性組成物を０．０２質量％（実施例９）、０．１質量％（実施例１０）でそれぞれ配合し、実験２と同様な方法で、縦寸法１８０ｃｍ、横寸法９０ｃｍ、厚さ寸法３０ｍｍにプレス成型し、抗菌性ゴムマットを作製した。また、比較例５として、抗菌性組成物を混有させずに同様にプレス成型して得られたゴムマットを用いた。
【００６８】
（評価方法）
抗菌性の評価方法および判定基準は、ＪＩＳ  Ｚ２８０１に準拠し、指示細菌として病原菌であるサルモネラ菌、連鎖球菌、ウエルシュ菌を用いた。なお、ウエルシュ菌は、嫌気条件下での混釈平板培地法を行った後、形成集落数を測定した。
その結果を、表１３に示す。
【００６９】
【表１３】
2009065913.tif 000014
（結果）
【００７０】
この表１２に示すように、抗菌性組成物が０．０２質量％（実施例９）、０．１質量％（実施例１０）と少ない含有量でも、サルモネラ菌、連鎖球菌、ウエルシュ菌の３種類の病原菌である細菌に対して良好な抗菌効果が認められた。